(57)【要約】【課題】破損した場合、周囲のタイルを損傷させることなく張付け施工面から容易に剥し取ることができる張替作業性に優れた調湿タイルを提供する。【解決手段】裏面にプライマーを塗布したタイルであって、接着剤により施工面に張付け施工される調湿タイルにおいて、該タイル裏面と接着剤との接着強度が３〜１２ｋｇｆ／ｃｍ２となるように濃度調整したプライマーを塗布した調湿タイル。或いは、該プライマー２をタイル裏面の面積の３０〜９０％の領域に塗布した調湿タイル１Ａ〜１Ｄ。この調湿タイルを接着剤により施工面に張付け施工する調湿タイルの施工方法。調湿タイルが接着剤で張付け施工された施工面の調湿タイルを張り替える方法において、該調湿タイルの割れ目から、該タイルと施工面との間に接着剤の接着力を低下させる液体を浸透させる調湿タイルの張替方法。【選択図】図１
2006336462.tif 000002
【特許請求の範囲】
【請求項１】
裏面にプライマーを塗布したタイルであって、接着剤により施工面に張付け施工される調湿タイルにおいて、
該タイル裏面と接着剤との接着強度が３〜１２ｋｇｆ／ｃｍ２となるように濃度調整したプライマーを塗布したことを特徴とする調湿タイル。
【請求項２】
裏面にプライマーを塗布したタイルであって、接着剤により施工面に張付け施工される調湿タイルにおいて、
該プライマーをタイル裏面の面積の３０〜９０％の領域に塗布したことを特徴とする調湿タイル。
【請求項３】
請求項１又は２に記載された調湿タイルを接着剤により施工面に張付け施工することを特徴とする調湿タイルの施工方法。
【請求項４】
調湿タイルが接着剤で張付け施工された施工面の調湿タイルを張り替える方法において、該調湿タイルの割れ目から該タイルと施工面との間に、該接着剤の接着力を低下させる液体を浸透させることを特徴とする調湿タイルの張替方法。
【請求項５】
請求項４の方法において、調湿タイルが請求項１又は２に記載された調湿タイルであることを特徴とする調湿タイルの張替方法。
【発明の詳細な説明】
【技術分野】
【０００１】
本発明は調湿タイル並びにその施工方法及び張替方法に係り、特に、破損した場合の張り替え作業を容易に行える調湿タイルとこの調湿タイルの施工方法及び張替方法に関する。
【背景技術】
【０００２】
調湿タイルは、タイル自体が吸放湿による調湿機能を有し、空調設備や動力などを必要とすることなく、室内の湿度調整による防露性を得ることができることから、近年、住宅用建材として広く利用されている。
【０００３】
従来、このような調湿タイルは、その調湿機能を最大限に発揮させるために、目地を設けず、突き合わせ施工で、接着剤により施工面に張付け施工されている。なお、調湿タイルは吸湿性能及び放湿性能を有する特殊な材料で製造されたものであり、そのままでは通常のタイル用接着剤との付着性が悪いことから、接着剤に対する付着力を向上させるために、接着剤がタイルの裏面の全面に行き渡るようにするとともに、タイルの裏面にプライマーを塗布する裏面処理が施される。
【０００４】
ところで、調湿タイルは、前述の如く、特殊な材料で製造され、その曲げ強度が小さく、耐衝撃性にも劣るために、施工後、物がぶつかるなどの衝撃を受けたときに破損し易い。タイルが破損した場合には、その破損したタイルのみを剥し取り、新しいタイルに張り替えることが必要となる。
【０００５】
このタイルの張り替え作業の手順を図２（ａ）〜（ｈ）を参照して説明する。
【０００６】
（１）  まず、タイル１１の施工面からタガネ１２等を用いて、破損したタイル１１Ａのみを少しずつはつり取る（図２（ａ），（ｂ），（ｃ））。  
（２）  破損したタイル１１Ａをすべて取り除いた後（図２（ｄ））、硬化した接着剤１３をカッターナイフ１４等できれいに取り除く（図２（ｅ））。  
（３）  新しいタイル１１Ｂの裏面に接着剤１５をくし目を立てて塗り付けた後（図２（ｆ））、張り付ける（図２（ｇ），（ｈ））。
【発明の開示】
【発明が解決しようとする課題】
【０００７】
このようにして破損したタイルを張り替える際、調湿タイルの張付け施工面は、目地を設けない突き合わせ施工であり、隣接するタイル間にほとんど隙間がない上に、前述の如く、調湿タイルは破損し易いことから、図２（ａ）〜（ｃ）に示す如く破損したタイル１１Ａをタガネ１２等ではつり取る際に、この破損したタイル１１Ａの周囲のタイル１１をも傷つけてしまう場合がある。このため、タイル１１Ａの除去作業はかなりの注意力をもって慎重に行う必要があり、かなりの手間と時間を要し、しかも、このように慎重に作業を行っても周囲のタイル１１を破損させることがある。
【０００８】
本発明は上記従来の問題点を解決し、破損した場合の張り替え作業を容易に行うことができる調湿タイル及びこの調湿タイルの施工方法と、調湿タイルの張替方法を提供することを目的とする。
【課題を解決するための手段】
【０００９】
本発明は、裏面にプライマーを塗布したタイルであって、接着剤により施工面に張付け施工される調湿タイルに関する。
【００１０】
第１発明のタイルは、該タイル裏面と接着剤との接着強度が３〜１２ｋｇｆ／ｃｍ２となるように濃度調整したプライマーを塗布したものである。
【００１１】
第２発明のタイルは、該プライマーをタイル裏面の面積の３０〜９０％の領域に塗布したものである。
【００１２】
上記の如く、タイル裏面へのプライマーの塗布に当り、その濃度や塗布面積を調整することにより、施工面への付着強度を損なうことのない範囲において、張替作業時には、周囲のタイルを傷つけることなく容易に剥離することができるようになる。
【００１３】
本発明の調湿タイルの施工方法は、このような調湿タイルを接着剤により施工面に張付け施工することを特徴とするものであり、張替作業を容易に行える。
【００１４】
本発明の調湿タイルの張替方法は、調湿タイルが接着剤で張付け施工された施工面の調湿タイルを張り替える方法において、該調湿タイルの割れ目から、該タイルと施工面との間に接着剤の接着力を低下させる液体を浸透させることを特徴とする。
【００１５】
この張替方法であれば、接着剤の接着力を低下させる液体の効果でタイルを容易に剥すことができるようになる。
【発明の効果】
【００１６】
本発明によれば、調湿タイルの張替作業を容易に行うことができ、作業性の改善、作業時間の短縮を図ることができる。
【発明を実施するための最良の形態】
【００１７】
以下に本発明の実施の形態を詳細に説明する。
【００１８】
本発明の調湿タイルは、前述の如く、接着剤により施工面に張付け施工される調湿タイルにおいて、接着剤との付着性の改善のために裏面にプライマーを塗布したものである。
【００１９】
第１発明の調湿タイルの場合、タイル裏面と接着剤との接着強度が３ｋｇｆ／ｃｍ２未満であると施工面への接着強度が十分でなくなり、タイルの張り替えを要しないときにもタイルが脱落するおそれがある。逆にタイルと接着剤との接着強度が１２ｋｇｆ／ｃｍ２を超えると、張替作業時に容易に剥し取ることができない。特に、プライマーは、タイル裏面と接着剤との接着強度が４〜７ｋｇｆ／ｃｍ２となるように濃度調整するのが好ましい。なお、この第１発明の調湿タイルの場合、プライマーはタイル裏面の全面に塗布するのが好ましいが、部分的に塗布しても良い。
【００２０】
このような接着強度が得られるようなプライマーの濃度調整は、用いるプライマーの種類に応じて適宜決定されることから、予め接着強度試験を行って、プライマーの濃度調整を行えば良い。
【００２１】
第２発明の調湿タイルの場合、プライマーの塗布面積がタイル裏面の面積の３０％未満であると施工面への接着強度が十分でなくなり、タイルが脱落するおそれがある。逆に、この塗布面積割合が９０％を超えると張替作業時に容易に剥し取ることができない。特に好ましい塗布面積割合は３０〜５０％である。
【００２２】
なお、この第２発明の調湿タイルにおいても、タイル裏面と接着剤との接着強度は３〜１２ｋｇｆ／ｃｍ２、特に４〜７ｋｇｆ／ｃｍ２となるようにプライマーの濃度と塗布面積割合とを調整するのが好ましく、従って、市販のプライマーを用いる場合には、予め接着強度試験を行って、その塗布面積割合に応じて、このような接着強度が得られるように適宜希釈して用いるのが好ましい。
【００２３】
このような塗布面積割合となるようにプライマーを塗布する方法には特に制限はなく、例えば、図１（ａ），（ｂ）に示すようにプライマー２を散点状に塗布したタイル１Ａ，１Ｂ、図１（ｃ）に示すようにプライマー２を中央部分に帯状に塗布したタイル１Ｃや、図１（ｄ）に示す如く、プライマー２を中央部に同心相似形状に塗布したタイル１Ｄとすることができる。
【００２４】
特に、タイルの張替作業時に、タガネの先端をタイルの周縁からタイル裏面と施工面との間に挿入してタイルを剥し取る際のタガネの押し込み易さを考慮した場合には、タイルの周縁部分がプライマーの非塗布面となるようにするのが好ましい。
【００２５】
なお、図１（ａ）〜（ｄ）に示すタイル１Ａ〜１Ｄのうち、プライマーを帯状に塗布したタイル１Ｃでは、タイル製造時の搬送工程において、ローラーにより容易にプライマーを塗布できるという利点がある。
【００２６】
本発明の調湿タイルの施工方法は、このような調湿タイルを接着剤により施工面に張付け施工するものであり、その施工方法自体は常法に従って行うことができる。
【００２７】
本発明の調湿タイルの張替方法は、図２（ａ）〜（ｃ）に示す如く、調湿タイルが接着剤で張付け施工された施工面の調湿タイルを張り替えるに当り、剥し取る調湿タイルの割れ目から、タイルと施工面との間に接着剤の接着力を低下させる液体（以下「剥離液」と称す。）を浸透させることにより、大きな力を要することなく、タイルを短時間で容易に剥し取るものである。
【００２８】
なお、この張替方法を、タイルとして上記本発明の調湿タイルが張付け施工された施工面に適用しても良いことは言うまでもない。
【００２９】
本発明において、用いるプライマーや接着剤には特に制限はなく、従来調湿タイルの張付け施工に用いられているものを用いることができる。
【００３０】
例えば、プライマーとしては、シラン系化合物（信越化学工業（株）製「ＫＣ−５５１」）、ＥＶＡ系エマルション（日本化成（株）製「ＮＳハイフレックスＨＦ−１０００」、昭和電工（株）製「ハイモル（登録商標）エマルジョン」）等を用いることができる。
【００３１】
これらのプライマーを濃度調整するには、市販のプライマーを水、有機溶剤等で適宜希釈すれば良い。
【００３２】
接着剤としては、通常のタイル用の接着剤を用いることができ、例えば、アクリルエマルション系（（株）イナックス製「イナメントＡ−５１Ｎ」）、（タイルメント製「ＧＬ−２０」）等を用いることができる。
【００３３】
また、剥離液としては、界面活性剤系又は有機溶剤系のものを用いることができ、具体的にはアサヒペン社製「塗料ハクリ剤」、ロックペイント社製「塗膜はがし剤」、紺商社製「ハクリエース」、コニシボンド社製「接着剤はがし  ボンドリムーバー」等を用いることができる。
【実施例】
【００３４】
以下に実施例及び比較例を挙げて本発明をより具体的に説明する。
【００３５】
実施例１〜３、比較例１，２
（株）イナックス製調湿タイル「エコカラット」（５．５ｍｍ厚さ）を１０ｃｍ×１０ｃｍに切断したものを試料タイルとし、このタイルの裏面にプライマーとして信越化学工業（株）製「ＫＣ−５５１」を表１に示す倍率で水により希釈したものを全面塗布し（ただし、比較例１ではプライマー塗布せず）、接着剤として（株）イナックス製「イナメントＡ−５１Ｎ」を用いて張り付けた。なお、タイル裏面と接着剤との接着強度（ＪＩＳ  Ａ  ５５４８）は表１に示す通りであった。張付け施工後、７日間放置した後、図２に示す方法で張り替えた。タイルの張付け安定性及び張替作業性を下記基準で評価し結果を表１に示した。
【００３６】
［張付け安定性］
○：  十分な接着強度で、安定に張り付けられている。  
△：  若干接着強度が不足し、張付け安定性に欠ける。  
×：  接着強度が弱く、タイルの脱落がある。  
［張替作業性］
○：  比較的小さな力で容易にはつり取ることができ、さほど慎重に作業を行
わなくても周囲のタイルを傷付けることはなかった。  
△：  はつり取る際に若干力を要し、周囲のタイルを傷付ける場合があった。  
×：  はつり作業にかなりの力と時間を要し、十分な注意力を持ってしても周
囲のタイルを傷付けてしまった。
【００３７】
【表１】
2006336462.tif 000003
【００３８】
実施例４〜７、比較例３
プライマーを１０倍に希釈して用いた比較例２において、表２に示す塗布形態及び塗布面積割合で塗布したこと以外は比較例２と同様にして試験を行い、結果を比較例２の結果と共に表２に示した。
【００３９】
【表２】
2006336462.tif 000004
【００４０】
実施例８，９、比較例４
実施例１において、プライマーとして日本化成（株）製「ＨＦ−１０００」を表３に示す希釈倍率となるように水で希釈して用いたこと以外は全く同様にして試験を行い、結果を比較例１の結果と共に表３に示した。
【００４１】
【表３】
2006336462.tif 000005
【００４２】
実施例１０〜１３、比較例５
プライマーを１０倍希釈して用いた比較例４において、表４に示す塗布形態及び塗布面積割合で塗布したこと以外は比較例４と同様にして試験を行い、結果を比較例４の結果と共に表４に示した。
【００４３】
【表４】
2006336462.tif 000006
【００４４】
実施例１４〜１７
比較例１において、タイルの張り替えに当り、図２（ｂ）に示す状態となったときに、タイルの割れ目から表５に示す剥離液を浸透させたこと以外は同様にして試験を行い、同様に張替作業性を評価して比較例１の結果と共に結果を表５に示した。
【００４５】
【表５】
2006336462.tif 000007
【図面の簡単な説明】
【００４６】
【図１】本発明の調湿タイルの実施の形態を示すタイル裏面の正面図である。
【図２】タイルの張替作業手順の説明図である。
【符号の説明】
【００４７】
１Ａ，１Ｂ，１Ｃ，１Ｄ  調湿タイル
２  プライマー
１１  タイル
１１Ａ  破損したタイル
１１Ｂ  新しいタイル
１２  タガネ
１４  カッターナイフ
【図１】
2006336462.tif 000008
【図２】
2006336462.tif 000009
【手続補正書】
【提出日】平成18年10月12日(2006.10.12)
【手続補正１】
【補正対象書類名】特許請求の範囲
【補正対象項目名】全文
【補正方法】変更
【補正の内容】
【特許請求の範囲】
【請求項１】
調湿タイルが接着剤で張付け施工された施工面の調湿タイルを張り替える方法において、該調湿タイルの割れ目から該タイルと施工面との間に、該接着剤の接着力を低下させる液体を浸透させることを特徴とする調湿タイルの張替方法。
【請求項２】
請求項１において、該調湿タイルは、裏面にプライマーが塗布されて接着剤により施工面に張付け施工されており、
該プライマーは、該タイル裏面と接着剤との接着強度が３〜１２ｋｇｆ／ｃｍ２となるように濃度調整されていることを特徴とする調湿タイルの張替方法。
【請求項３】
請求項１において、該調湿タイルは、裏面にプライマーが塗布されて接着剤により施工面に張付け施工されており、
該プライマーは、タイル裏面の面積の３０〜９０％の領域に塗布されていることを特徴とする調湿タイルの張替方法。
【手続補正２】
【補正対象書類名】明細書
【補正対象項目名】全文
【補正方法】変更
【補正の内容】
【発明の詳細な説明】
【技術分野】
【０００１】
本発明は調湿タイルの張替方法に係り、特に、破損した場合の張り替え作業を容易に行える調湿タイルの張替方法に関する。
【背景技術】
【０００２】
調湿タイルは、タイル自体が吸放湿による調湿機能を有し、空調設備や動力などを必要とすることなく、室内の湿度調整による防露性を得ることができることから、近年、住宅用建材として広く利用されている。
【０００３】
従来、このような調湿タイルは、その調湿機能を最大限に発揮させるために、目地を設けず、突き合わせ施工で、接着剤により施工面に張付け施工されている。なお、調湿タイルは吸湿性能及び放湿性能を有する特殊な材料で製造されたものであり、そのままでは通常のタイル用接着剤との付着性が悪いことから、接着剤に対する付着力を向上させるために、接着剤がタイルの裏面の全面に行き渡るようにするとともに、タイルの裏面にプライマーを塗布する裏面処理が施される。
【０００４】
ところで、調湿タイルは、前述の如く、特殊な材料で製造され、その曲げ強度が小さく、耐衝撃性にも劣るために、施工後、物がぶつかるなどの衝撃を受けたときに破損し易い。タイルが破損した場合には、その破損したタイルのみを剥し取り、新しいタイルに張り替えることが必要となる。
【０００５】
このタイルの張り替え作業の手順を図２（ａ）〜（ｈ）を参照して説明する。
【０００６】
（１）  まず、タイル１１の施工面からタガネ１２等を用いて、破損したタイル１１Ａのみを少しずつはつり取る（図２（ａ），（ｂ），（ｃ））。  
（２）  破損したタイル１１Ａをすべて取り除いた後（図２（ｄ））、硬化した接着剤１３をカッターナイフ１４等できれいに取り除く（図２（ｅ））。  
（３）  新しいタイル１１Ｂの裏面に接着剤１５をくし目を立てて塗り付けた後（図２（ｆ））、張り付ける（図２（ｇ），（ｈ））。
【発明の開示】
【発明が解決しようとする課題】
【０００７】
このようにして破損したタイルを張り替える際、調湿タイルの張付け施工面は、目地を設けない突き合わせ施工であり、隣接するタイル間にほとんど隙間がない上に、前述の如く、調湿タイルは破損し易いことから、図２（ａ）〜（ｃ）に示す如く破損したタイル１１Ａをタガネ１２等ではつり取る際に、この破損したタイル１１Ａの周囲のタイル１１をも傷つけてしまう場合がある。このため、タイル１１Ａの除去作業はかなりの注意力をもって慎重に行う必要があり、かなりの手間と時間を要し、しかも、このように慎重に作業を行っても周囲のタイル１１を破損させることがある。
【０００８】
本発明は上記従来の問題点を解決し、破損した場合の張り替え作業を容易に行うことができる調湿タイルの張替方法を提供することを目的とする。
【課題を解決するための手段】
【０００９】
本発明の調湿タイルの張替方法は、調湿タイルが接着剤で張付け施工された施工面の調湿タイルを張り替える方法において、該調湿タイルの割れ目から、該タイルと施工面との間に接着剤の接着力を低下させる液体を浸透させることを特徴とする。
【００１０】
この張替方法であれば、接着剤の接着力を低下させる液体の効果でタイルを容易に剥すことができるようになる。
【発明の効果】
【００１１】
本発明によれば、調湿タイルの張替作業を容易に行うことができ、作業性の改善、作業時間の短縮を図ることができる。
【発明を実施するための最良の形態】
【００１２】
以下に本発明の実施の形態を詳細に説明する。
【００１３】
本発明の調湿タイルの張替方法は、前述の如く、接着剤により施工面に張付け施工された調湿タイルの張替方法である。この実施の形態では、該調湿タイルと接着剤との付着性の改善のために、該調湿タイルの裏面にプライマーが塗布されている。
【００１４】
第１態様の場合、タイル裏面と接着剤との接着強度が３ｋｇｆ／ｃｍ２未満であると施工面への接着強度が十分でなくなり、タイルの張り替えを要しないときにもタイルが脱落するおそれがある。逆にタイルと接着剤との接着強度が１２ｋｇｆ／ｃｍ２を超えると、張替作業時に容易に剥し取ることができない。特に、プライマーは、タイル裏面と接着剤との接着強度が４〜７ｋｇｆ／ｃｍ２となるように濃度調整するのが好ましい。なお、この第１態様の場合、プライマーはタイル裏面の全面に塗布するのが好ましいが、部分的に塗布しても良い。
【００１５】
このような接着強度が得られるようなプライマーの濃度調整は、用いるプライマーの種類に応じて適宜決定されることから、予め接着強度試験を行って、プライマーの濃度調整を行えば良い。
【００１６】
第２態様の場合、プライマーの塗布面積がタイル裏面の面積の３０％未満であると施工面への接着強度が十分でなくなり、タイルが脱落するおそれがある。逆に、この塗布面積割合が９０％を超えると張替作業時に容易に剥し取ることができない。特に好ましい塗布面積割合は３０〜５０％である。
【００１７】
なお、この第２態様においても、タイル裏面と接着剤との接着強度は３〜１２ｋｇｆ／ｃｍ２、特に４〜７ｋｇｆ／ｃｍ２となるようにプライマーの濃度と塗布面積割合とを調整するのが好ましく、従って、市販のプライマーを用いる場合には、予め接着強度試験を行って、その塗布面積割合に応じて、このような接着強度が得られるように適宜希釈して用いるのが好ましい。
【００１８】
このような塗布面積割合となるようにプライマーを塗布する方法には特に制限はなく、例えば、図１（ａ），（ｂ）に示すようにプライマー２を散点状に塗布したタイル１Ａ，１Ｂ、図１（ｃ）に示すようにプライマー２を中央部分に帯状に塗布したタイル１Ｃや、図１（ｄ）に示す如く、プライマー２を中央部に同心相似形状に塗布したタイル１Ｄとすることができる。
【００１９】
特に、タイルの張替作業時に、タガネの先端をタイルの周縁からタイル裏面と施工面との間に挿入してタイルを剥し取る際のタガネの押し込み易さを考慮した場合には、タイルの周縁部分がプライマーの非塗布面となるようにするのが好ましい。
【００２０】
なお、図１（ａ）〜（ｄ）に示すタイル１Ａ〜１Ｄのうち、プライマーを帯状に塗布したタイル１Ｃでは、タイル製造時の搬送工程において、ローラーにより容易にプライマーを塗布できるという利点がある。
【００２１】
本発明では、このような調湿タイルを接着剤により施工面に張付ける施工方法自体は常法に従って行うことができる。
【００２２】
本発明の調湿タイルの張替方法は、図２（ａ）〜（ｃ）に示す如く、調湿タイルが接着剤で張付け施工された施工面の調湿タイルを張り替えるに当り、剥し取る調湿タイルの割れ目から、タイルと施工面との間に接着剤の接着力を低下させる液体（以下「剥離液」と称す。）を浸透させることにより、大きな力を要することなく、タイルを短時間で容易に剥し取るものである。
【００２３】
なお、この張替方法を、上記の第１及び第２態様のように調湿タイルが張付け施工された施工面に適用しても良いことは言うまでもない。
【００２４】
本発明において、用いるプライマーや接着剤には特に制限はなく、従来調湿タイルの張付け施工に用いられているものを用いることができる。
【００２５】
例えば、プライマーとしては、シラン系化合物（信越化学工業（株）製「ＫＣ−５５１」）、ＥＶＡ系エマルション（日本化成（株）製「ＮＳハイフレックスＨＦ−１０００」、昭和電工（株）製「ハイモル（登録商標）エマルジョン」）等を用いることができる。
【００２６】
これらのプライマーを濃度調整するには、市販のプライマーを水、有機溶剤等で適宜希釈すれば良い。
【００２７】
接着剤としては、通常のタイル用の接着剤を用いることができ、例えば、アクリルエマルション系（（株）イナックス製「イナメントＡ−５１Ｎ」）、（タイルメント製「ＧＬ−２０」）等を用いることができる。
【００２８】
また、剥離液としては、界面活性剤系又は有機溶剤系のものを用いることができ、具体的にはアサヒペン社製「塗料ハクリ剤」、ロックペイント社製「塗膜はがし剤」、紺商社製「ハクリエース」、コニシボンド社製「接着剤はがし  ボンドリムーバー」等を用いることができる。
【実施例】
【００２９】
以下に実施例及び比較例を挙げて本発明をより具体的に説明する。
【００３０】
実施例１〜３、比較例１，２
（株）イナックス製調湿タイル「エコカラット」（５．５ｍｍ厚さ）を１０ｃｍ×１０ｃｍに切断したものを試料タイルとし、このタイルの裏面にプライマーとして信越化学工業（株）製「ＫＣ−５５１」を表１に示す倍率で水により希釈したものを全面塗布し（ただし、比較例１ではプライマー塗布せず）、接着剤として（株）イナックス製「イナメントＡ−５１Ｎ」を用いて張り付けた。なお、タイル裏面と接着剤との接着強度（ＪＩＳ  Ａ  ５５４８）は表１に示す通りであった。張付け施工後、７日間放置した後、図２に示す方法で張り替えた。タイルの張付け安定性及び張替作業性を下記基準で評価し結果を表１に示した。
【００３１】
［張付け安定性］
○：  十分な接着強度で、安定に張り付けられている。  
△：  若干接着強度が不足し、張付け安定性に欠ける。  
×：  接着強度が弱く、タイルの脱落がある。  
［張替作業性］
○：  比較的小さな力で容易にはつり取ることができ、さほど慎重に作業を行
わなくても周囲のタイルを傷付けることはなかった。  
△：  はつり取る際に若干力を要し、周囲のタイルを傷付ける場合があった。  
×：  はつり作業にかなりの力と時間を要し、十分な注意力を持ってしても周
囲のタイルを傷付けてしまった。
【００３２】
【表１】
2006336462.tif 000010
【００３３】
実施例４〜７、比較例３
プライマーを１０倍に希釈して用いた比較例２において、表２に示す塗布形態及び塗布面積割合で塗布したこと以外は比較例２と同様にして試験を行い、結果を比較例２の結果と共に表２に示した。
【００３４】
【表２】
2006336462.tif 000011
【００３５】
実施例８，９、比較例４
実施例１において、プライマーとして日本化成（株）製「ＨＦ−１０００」を表３に示す希釈倍率となるように水で希釈して用いたこと以外は全く同様にして試験を行い、結果を比較例１の結果と共に表３に示した。
【００３６】
【表３】
2006336462.tif 000012
【００３７】
実施例１０〜１３、比較例５
プライマーを１０倍希釈して用いた比較例４において、表４に示す塗布形態及び塗布面積割合で塗布したこと以外は比較例４と同様にして試験を行い、結果を比較例４の結果と共に表４に示した。
【００３８】
【表４】
2006336462.tif 000013
【００３９】
実施例１４〜１７
比較例１において、タイルの張り替えに当り、図２（ｂ）に示す状態となったときに、タイルの割れ目から表５に示す剥離液を浸透させたこと以外は同様にして試験を行い、同様に張替作業性を評価して比較例１の結果と共に結果を表５に示した。
【００４０】
【表５】
2006336462.tif 000014
【図面の簡単な説明】
【００４１】
【図１】本発明の調湿タイルの張替方法により張り替えられる調湿タイルの裏面の接着剤塗布形態の例を示す正面図である。
【図２】タイルの張替作業手順の説明図である。
【符号の説明】
【００４２】
１Ａ，１Ｂ，１Ｃ，１Ｄ  調湿タイル
２  プライマー
１１  タイル
１１Ａ  破損したタイル
１１Ｂ  新しいタイル
１２  タガネ
１４  カッターナイフ